(57)【要約】  過酸化物成分および接着系を含有するホワイトニング組成物であって、過酸化物の非常に低いレベルを用いて効果的にホワイトニングを提供するものを開示する。これらの組成物を得る方法および使用する方法も記載する。【特許請求の範囲】
【請求項１】
組成物の総重量の約０．０１％〜約５％の量の過酸化物原料を含有する過酸化物成分;並びに、シリコーン接着剤を含有する疎水性成分；および歯の表面の粘着力促進剤を含有する接着系を含有する非水性オーラル・ケア組成物であって、該組成物が歯に適用されたときに、歯の表面で粘着性の、連続層を形成し、効果的量の前記過酸化物原料を歯面に届けるために、十分な粘性を有することを特徴とする非水溶オーラル・ケア組成物。
【請求項２】
前記過酸化物原料が過酸化水素；過酸化尿素、過炭酸ナトリウム、過ホウ酸ナトリウム;および、その二つ以上の組合せから選択される 請求項１記載の組成物。
【請求項３】
前記過酸化物成分が架橋ポリビニルピロリドンを更に含有する請求項１または請求項２記載の組成物。
【請求項４】
前記過酸化物原料が架橋ポリビニルピロリドンと錯体を形成する請求項３記載の組成物。
【請求項５】
前記過酸化物原料が過酸化水素である請求項１〜４いずれかに記載の組成物。
【請求項６】
前記歯表面接着促進剤がさらなる量の架橋ポリビニルピロリドンを含有する請求項１〜５いずれかに記載の組成物。
【請求項７】
前記架橋ポリビニルピロリドンのさらなる量が過酸化物原料と錯体を形成しない請求項６記載の組成物。
【請求項８】
前記過酸化物原料が組成物の重量の約０．０５％〜約０．１５％の量で存在する請求項１〜７いずれかに記載の組成物。
【請求項９】
前記過酸化物原料が組成物の重量の約０．０８％〜約０．１２％の量で存在する請求項１〜８いずれかに記載の組成物。
【請求項１０】
前記過酸化物原料は組成物の重量の約０．１％の量で存在する請求項１〜９いずれかに記載の組成物。
【請求項１１】
前記シリコーン接着剤が感圧シリコーン接着剤である請求項１〜１０いずれかに記載の組成物。
【請求項１２】
前記感圧性シリコーン接着剤がシリコーン樹脂をジヒドロキシポリジオルガノシロキサンで縮合することにより調製された共重合体である請求項１１記載の組成物。
【請求項１３】
前記ジヒドロキシポリジオルガノシロキサンがジヒドロキシポリジメチルシロキサンである請求項１２記載の組成物。  
【請求項１４】
前記シリコーン樹脂がシラノール含有シリコーン樹脂である請求項１１〜１３いずれかに記載の組成物。
【請求項１５】
前記疎水性成分がシリコーン油を更に含む請求項１１〜１４いずれかに記載の組成物。
【請求項１６】
前記シリコーン油がシロキサンポリマーを含有する請求項１５記載の組成物。
【請求項１７】
前記接着系がみつろう、鉱油、鉱物とポリエチレンのブレンド、ペトロラタム、流動パラフィンとブテン/エチレン/スチレン水添コポリマーとのブレンド、ポリエチレンワックス、ポリイソブテン、ポリビニルピロリドン/酢酸ビニルコポリマー；ポリアクリレート；セラック（ｓｈｅｌｌａｃ）；およびそれらの二つ以上の組合せから選択された有機材料を含有する請求項１〜１６記載の組成物。 
【請求項１８】
前記有機材料が鉱油を含有する請求項１７記載の組成物。
【請求項１９】
前記歯の表面の粘着力促進剤が組成物の重量の約１５％〜約２５％の量で存在する請求項１〜１８いずれかに記載の組成物。 
【請求項２０】
前記歯の表面の粘着力促進剤が組成物の重量の約１６％〜約２０％の量で存在する請求項１〜１９いずれかに記載の組成物。
【請求項２１】
前記歯の表面の粘着力促進剤が組成物の重量の約１８％の濃度で存在する請求項１〜２０いずれかに記載の組成物。 
【請求項２２】
請求項１〜２１いずれかに記載の組成物を哺乳類の歯に適用することを包含する歯を白くする方法。
【請求項２３】
前記組成物がペンを用いて適用される請求項２２記載の方法。 
【請求項２４】
前記組成物が複数分の間歯の表面に保持される請求項２２または請求項２３記載の方法。
【発明の詳細な説明】
【技術分野】
【０００１】
背景
現在歯を白くするために市販されている製品は種々の異なる成分を含むが、主要な活性成分は過酸化物原料である。これらの製品は、典型的には実質的な量のホワイトニング剤、例えば５％より多く過酸化物原料を含む。しかしながら、いくつかの国（例えば、多くのヨーロッパ諸国）では、規制官庁は、そのようなレベルの過酸化物をデンタル・ホワイトニング製品に用いることを禁止している。従って、より低い過酸化物の量でホワイトニングの効果的なレベルを提供する製品が非常に望まれている。
概要
【０００２】
ある態様では、本発明は、組成物の総重量の約０．０１％〜約５％の量の過酸化物原料を含有する過酸化物成分；並びに、シリコーン接着剤を含有する疎水性成分；および歯の表面の粘着力促進剤を含有する接着系を含有する非水性オーラル・ケア組成物であって、該組成物が歯に適用されたときに、歯の表面で粘着性の、連続層を形成し、効果的量の前記過酸化物原料を歯面に届けるために、十分な粘性を有することを特徴とする非水溶オーラル・ケア組成物を提供する。
【０００３】
ある態様では、本発明は本発明に記載の組成物のいずれかを哺乳類の歯に適用することを包含する歯を白くする方法を提供する。
【０００４】
本発明の適用性の更なる領域は、以下提供される詳細な説明と実施例から明らかになるだろう。下記詳細な説明および特定の実施例は、本発明の特定の態様を提供するが、説明だけを意図していて、どのような場合も本発明の範囲を制限するもので無いこと理解すべきである。
詳細な説明
【０００５】
ある態様では、本発明の組成物は粘性液、好ましくはゲルであり、貯蔵中にその粘度を維持し、製品をソフト・アプリケーター・ペンまたはブラシで歯の表面に塗布することを可能にする。
【０００６】
ある態様では、本発明の組成物は、安定なビヒクルを提供し、それが貯蔵の間および使用前に過酸化物ホワイトニング剤の分解を防止する。
【０００７】
歯の表面に塗布したら、組成物が塗布された歯のエナメル面の上の唾液が過酸化物含有マトリックスを溶解または崩壊して、過酸化物の急速な分解をもたらし、それにより組成物中の比較的低い濃度にも拘らず、歯の表面での過酸化物原料の有効濃度を提供する。驚くべきことに、この低い濃度が歯のホワイトニングの許容できるレベルでの提供を可能にする。
【０００８】
本発明のホワイトニング組成物は、歯に塗布して歯のエナメル面上に便利に塗装した被覆層になりうる携帯の粘性液またはゲル状の歯の漂白剤である。歯に塗布すると、塗布されたホワイトニング組成物は、過酸化物含有製品の接着層を形成し、それが長期間（例えば、約５分〜約１２時間）過酸化物ホワイトニング剤を放出する能力を有する。塗布層は、歯の表面に付着して、それにより放出された過酸化物原料が組成物を塗布した歯を白くする。
【０００９】
ある態様では、本発明の歯ホワイトニング組成物は実質的には無水であり、水は加えられない。組成物は、成分または製品製造から痕跡レベルの水を含んでもよいが、そのような痕跡レベルは実質的でなく、組成物の疎水性特性を邪魔しない。
【００１０】
本発明の組成物の粘度は、約１，０００センチポイズ（ｃＰｓ）より大きく約９００，０００ｃＰｓより小さく、より特定の態様では約１０，０００ｃＰｓより大きく約１００，０００ｃＰｓ未満より小さく、より特定の態様では５０，０００ｃＰｓより大きく９００，０００ｃＰｓ未満より小さく、よりさらに特定の態様では約２００，０００ｃＰｓ〜約６００，０００ｃＰｓである。 
【００１１】
ある態様では、本発明は、シリコーンポリマーを含有する疎水性成分、キャリヤーまたはベース材料を含有する。本明細書で用いてポリマーに適用する用語「疎水性」または「水不溶性」とは、実質的に２５℃の水１００ｇにつき１ｇ未満の非水溶性の有機ポリマーを意味する。本明細書に記載されるホワイトニング剤と適合性であり、所望の粘度を有する組成物を提供し得るシリコーンポリマーが使用される。 
【００１２】
ある態様では、本発明の使用に適している疎水性ポリマーは「シロキサン」ポリマーと呼ばれるが、それは通常、当業者には「シリコーン」ポリマーとして知られている。本発明の特定の態様では、疎水性材料を含有する疎水性ポリマーは、ホワイトニング剤が分散される当業者に知られているものである。多くのそのようなシリコーンポリマーが市販されている。いろいろな態様では、好ましいシリコーン・ベースの疎水性ポリマーは、ポリオルガノシロキサン、特にポリジメチルシロキサンである。 
【００１３】
ある態様では、疎水性成分の一部として機能し得るシロキサンポリマーは液体の形態である。疎水性シリコーン材料成分のために本明細書に有用なポリシロキサン液体は、２５℃で粘度約１ｍＰａ−ｓ（ミリパスカル―秒）〜約１０００ｍＰａ−ｓ、または約２ｍＰａ−ｓ〜約５００ｍＰａ−ｓ、または約２０ｍＰａ−ｓ〜約４００ｍＰａ−ｓを有するものを包含する。本発明で使用のためのポリシロキサン液体は、線状または環状であり、多種多様な置換基で置換されていてもよい。特定の態様では、置換基はメチル、エチルおよびフェニル置換基を包含する。適当なポリシロキサン液体は線状ポリシロキサイン・ポリマー、例えばジメチコーン（ｄｉｍｅｔｈｉｃｏｎｅ）およびポリシロキサンの他の低粘度類似物、２５℃で粘度２００ｍＰａ−ｓ以下を有する態様では、シクロメチコーン（ｃｙｃｌｏｍｅｔｈｉｃｏｎｅ）および２５℃粘度２００ｍＰａ−ｓ以下を有する他の環状シロキサンを包含する。他の液体はポリシロキサン・ポリエーテル・コポリマーおよびヒドロキシ末端ポリジメチルシロキサン液体（例えば、ダウ・コーニングＳＴ−ジメチコノール（ＤＩＭＥＴＨＩＣＯＮＯＬ）．ＴＭ４０、ダウ・コーニングＳＧＭ３６、ＳＧＭ３）を包含する。本発明の使用に適している材料の商業例は、ダウ・コーニング社によって上市されるＤＣ２００シリーズ液体とドイツ、ミュンヘンのバッカー・ケミー（Ｗａｃｋｅｒ−Ｃｈｅｍｉｅ）社によって上市されるＡＫ・フルイド（Ｆｌｕｉｄ）シリーズを包含する。ポリシロキサン・ブレンドを有する高分子シリコーン樹脂、例えば粉末状のトリメチルシロキシシリケート（ｔｒｉｍｅｔｈｙｌｓｉｌｏｘｙｓｉｌｉｃａｔｅ）、例えばダウ・コーニング５９３フルイド、バッカー・ベルシル（Ｗａｃｋｅｒ  Ｂｅｌｓｉｌ）ＴＭＳ８０３を使用してもよい。ダウ・コーニングからの他の適当なシリコーンフルイドは、Ｑ７−９２１０である。
【００１４】
ある態様では、疎水性成分の少なくとも一部は、シリコーン感圧接着剤（ＰＳＡ）である。そのようなＰＳＡはシリコーン樹脂とポリジオルガノシロキサンのようなオルガノシロキサンとを縮合することによって製造され得る。そのような疎水性ポリマーはエラストマー状の粘着材料であり、その歯のエナメル表面への接着性は共重合体分子中でシリコーン樹脂とポリジオルガノシロキサンとの比を変えることによって変化し得る。そのようなポリマーは製薬使用のために特に設計される感圧疎水性ポリマーで、多くの薬化合物に浸透して、いろいろな化合物の経皮投与のために、アプリケーションを見つける。ある態様では、シリコーンポリマーはシラノール末端ポリジオルガノシロキサン、例えばポリジメチルシロキサンとシラノール含有シリコーン樹脂とを混合して、ポリジオルガノシロキサンのシラノール基がシリコーン樹脂のシラノール基と縮合反応を行って、それによりポリジオルガノシロキサンがシリコーン樹脂により軽く架橋して、即ちポリジオルガノシロキサンが樹脂分子を通して結合して鎖分岐およびもつれおよび／または少量のネットワーク特性を得て、シリコーン疎水ポリマーを形成することによるコポリマー製品である。触媒、例えばアルカリ材料、例えばアンモニア、水酸化アンモニウムまたは炭酸アンモニウムをシラノール末端ポリジオルガノシロキサンとシリコーン樹脂に混合してこの架橋反応を促進してもよい。シリコーン樹脂をシラノール末端ポリジオルガノシロキサンで共重合することによって、自己接着特性を有するポリマーが得られ、感圧ポリマーのソフト・エラストマー・マトリックスの凝集特性は他のシリコーン樹脂の硬質で非エラストマー特性と区別されている。1つの態様では、キャリヤーで使われる疎水性ポリマーは、ダウ・コーニング社から商標名ＢＩＯ−ＰＳＡの名前で入手可能である。シリコーン樹脂とポリジオルガノシロキサンの比の変更は、ポリマーの粘着性を変更する。この比率は、約７０：３０〜約５０：５０の範囲にあることができる。例えば、ダウ・コーニングが販売するBIO PSAシリコーンは、３つのシリコーン樹脂：シリコーンポリマー比率（即ち、6５／３５（低い粘着性）、６０／４０（中間の粘着性）、５５／４５（高い粘着性））が利用できる。そのようなポリオルガノシロキサンＰＳＡは酢酸エチル溶媒またはジメチコーンのいずれかに溶解して入手できる。ＰＳＡのシリコーン樹脂：ポリジオルガノシロキサン比を変更することは、ＰＳＡの粘着性を変更する。例えば、ダウ・コーニングによって販売されるＢＩＯ  ＰＳＡシリコーン接着剤は、酢酸エチル溶媒またはジメチコーンのいずれかに溶解された３つのシリコーン樹脂：シリコーンポリマー比（即ち、６５／３５（低い粘着性）、６０／４０（中間の粘着性）、５５／４５（高い粘着性））で入手可能である。適当なシリコーンＰＳＡはダウ・コーニングから商業的に入手可能であるシリコーン接着剤８−７０１６である。
【００１５】
ある態様では、疎水性成分は、組成物の約２０〜約８０重量％の濃度で存在する。ある態様では、疎水性成分は、組成物の重量で約４０〜約８０重量％の濃度で存在する。ある態様では、疎水性成分は、組成物の重量で約６０〜約８０重量％の濃度で存在する。ある態様では、疎水性成分は、組成物の重量で約７０〜約８０重量％の濃度で存在する。ある態様では、疎水性成分は、組成物の重量で約７５％の濃度で存在する。
【００１６】
ある態様では、接着性は当業者に既知の標準接着テスト、例えば米国特許第６，６１３，８１２号（Ｂｕｉら）に記載される接着性テストを用いて測定される。ある態様では、本発明の組成物から形成された歯とフィルムの間の密着性は、１平方インチにつき約少なくとも５００ポンド（ＰＳＩ）以上、少なくとも１，０００ＰＳＩ、少なくとも２，０００ＰＳＩ以上でありうる。
【００１７】
本発明者らは、特定の量の歯表面粘着力促進剤が歯の表面に対する組成物の保持性をより大きくするだけでなく、過酸化物原料の安定性も向上し、目的部位で過酸化物原料の有効濃度の分配を最大にするのを助力することを発見した。
【００１８】
ある態様では、本発明の組成物は、歯石コントロールまたは反結石剤を任意に含有する。本発明に有用なものの中で歯石コントロール薬剤は、これらの薬剤の塩、例えばそれらのアルカリ金属およびアンモニウム塩：リン酸塩および縮合リン酸塩（例えばピロ燐酸）ポリアミノプロパンスルホン酸（ｐｏｌｙａｍｉｎｏｐｒｏｐａｎｅｓｕｌｆｏｎｉｃ  ａｃｉｄ；ＡＭＰＳ）、ポリオレフィンスルホネート、ポリオレフィンホスフェート、ジホスホネート、例えばアザシクロアルカン−２,２−ジホスホネート（例えば、アザシクロヘプタン−２,２−ジホスホン酸）、Ｎ−メチルアザシクロペンタン−２,３−ジホスホン酸、エタン−１−ヒドロキシ−１,１−ジホスホン酸（ＥＨＤＰ）およびエタン−１−アミノ−１,１−ジホスホネート、ホスホノアルカンカルボン酸を包含する。有用な無機リン酸と縮合リン酸塩類は、一塩基、二塩基、三塩基性リン酸ナトリウム、トリポリリン酸ナトリウム、テトラポリホスフェート、ピロリン酸モノ−、ジ−、トリ−およびテトラナトリウム、ナトリウム・トリメタリン酸塩、ヘキサメタリン酸ナトリウム（ＳＨＭＰ）およびそれらの混合物を包含する。特定の態様に、ＳＨＭＰが使われる。任意に存在するステイン防止薬剤の量は、組成物の重量の約１〜約１０％、他の態様では約２％〜約９％、および他の態様では約５％〜約８％、または約７％である。  
【００１９】
ある態様では、本発明の組成物は、香料を含有する。適当な香料は、精油並びに種々の香料アルデヒド、エステル、アルコールおよび類似材料を含むが、これらに限定されるものではない。精油の例としては、スペアミント、ペパーミント、ヒメコウジ、サッサフラス、クローブ、セージ、ユーカリノキ、マヨラナ、シナモン、レモン、ライム、グレープフルーツおよびオレンジの油を包含する。また、化学薬品、例えば メントール、カルボン（ｃａｒｖｏｎｅ）およびアネトール（ａｎｅｔｈｏｌｅ）も有用である。これらのうち、最も一般に使用されるものは、ペパーミント、スペアミントおよびヒメコウジの油である。香料は、本発明のホワイトニング液組成物中に約０．０１〜約２重量％、好ましくは約０．１〜約０．５重量％の濃度で導入される。 
【００２０】
ある態様では、本発明は、組成物の総重量の約０．０１％〜約５％の量の過酸化物原料を含有する過酸化物成分；並びに、シリコーン接着剤を含有する疎水性成分および歯の表面の粘着力促進剤を含有する接着系を含有する非水性ホワイトニング組成物であって、該組成物が歯に適用されたときに、歯の表面で粘着性の、連続層を形成し、効果的量の前記過酸化物原料を歯面に届けるために、十分な粘性を有することを特徴とする非水性ホワイトニング組成物を提供する。
【００２１】
ある態様では、過酸化物は過酸化水素；過酸化尿素、過炭酸ナトリウム、過ホウ酸ナトリウム；およびその２種以上の組合せから選択される。
【００２２】
ある態様では、過酸化物成分は、架橋ポリビニルピロリドンを更に含む。ある態様では、過酸化物原料は、架橋ポリビニルピロリドンと錯体化する。ある態様では、過酸化物原料は、過酸化水素である。
【００２３】
ある態様では、歯表面接着促進剤は、さらなる量の架橋ポリビニルピロリドンを含有する。ある態様では、架橋ポリビニルピロリドンのさらなる量は、過酸化物原料と錯体化しない。
【００２４】
ある態様では、過酸化物原料は、組成物の重量で約０．０５％〜約０．１５％の量で存在する。他の態様では、過酸化物原料は、組成物の重量で約０．０８％〜約０．１２％の量で存在する。更なる態様では、過酸化物原料は、組成物の重量で約０．１％の量で存在する。
【００２５】
ある態様では、シリコーン接着剤は感圧性シリコーン接着剤である。ある態様では、感圧性シリコーン接着剤は、シリコーン樹脂をポリジオルガノシロキサンで縮合することによって調製されるコポリマーである。ある態様では、ポリジオルガノシロキサンは、ポリジメチルシロキサンである。ある態様では、シリコーン樹脂はシラノール含有シリコーン樹脂である。
【００２６】
ある態様では、疎水性成分は、シリコーン油（ｓｉｌｉｃｏｎｅ  ｆｌｕｉｄ）を更に含む。ある態様では、シリコーン油はシロキサンポリマーを含有する。
【００２７】
ある態様では、接着系は、みつろう、鉱油、鉱油とポリエチレンの混合物（例えば、プラスチゲル）、ペトロラタム、白色ペトロラクタム、流動パラフィンとブテン/エチレン/スチレン水添コポリマーのブレンド（例えば、バーサゲル（ｖｅｒｓａｇｅｌ））、ポリエチレンワックス、ポリイソブテン、ポリビニルピロリドン/酢酸ビニルコポリマー;およびその２種以上の組合せから選択される材料を更に含有する。ある態様では、有機材料は、鉱油を含有する。
【００２８】
ある態様では、歯表面接着促進剤は、組成物の重量で約１５％〜約２５％の量で存在する。ある態様では、歯表面接着促進剤は、組成物の重量で約１６％〜約２０％の量で存在する。他の態様では、歯表面接着促進剤は、組成物の重量で約１８％の濃度で存在する。
【００２９】
更なる態様は、哺乳類の歯に前述の請求項のいずれか一つに記載の組成物を適用することを包含する歯を白くする方法を提供する。ある態様では、組成物はペンを使って塗布する。ある態様では、組成物は複数分の間歯の表面に保持される。
【００３０】
ある態様では、組成物は約１分〜約８時間歯の表面に保持される。ある態様では、組成物は約５分〜約４時間歯の表面に保持される。ある態様では、組成物は約１０分〜約１２０分歯の表面に保持される。ある態様では、組成物は約１５分〜約６０分歯の表面に保持される。ある態様では、組成物は約２０分〜約４５分歯の表面に保持される。ある態様では、組成物は約３０分の間歯の表面に保持される。 
【００３１】
ある態様では、組成物はゲルの形である。
【００３２】
ある態様では、本発明の組成物は、組成物の成分をミキサーを備えているステンレス鋼タンクのような適当な容器に加えて混合することによって調製され得る。本明細書に記載されるホワイトニング組成物の調製において、成分は次の順序：疎水性成分、過酸化物成分、歯表面接着促進剤および所望のフレーバーまたは甘味料、でミキサーに有利に加えられる。次いで成分を混合して均一な分散体/溶液を形成する。
【００３３】
ある態様では、本発明の組成物を対象の歯に、手動塗布、例えば歯にソフト・アプリケーター・ブラシで塗ることによって、指にマニキュアを塗布するのと同様に歯科医または技術者の操作を邪魔しないように行われる。ユーザーによる塗布は、歯に濃い液体の懸濁液の被膜を残す。唾液との接触は、過酸化物成分のマトリックスからＨ２Ｏ２の遅い放出を引き起こして、過酸化物原料の標的部位（例えば歯）への効果的な到達を可能にする。
【００３４】
典型的には、組成物は直接歯に、例えば歯にホワイトニングを行うのに十分な時間塗布することによって適用する。本発明の組成物が、歯をホワイトニングするための措置に使用され、更にホワイトニング結果を高めるためにホワイトニング歯磨剤およびホワイトニング・マウスウォッシュと組み合せて使用してもよい。
【００３５】
本明細書に用いられる用語「ホワイトニング」は歯の外観の変化を意味し、好ましくは歯がより明るい色合いを持つことを意味する。歯の表面の白さの増大は、視覚的に観察され、例えば色比較チャートまたはゲージ、若しくは色彩測定、例えばミノルタ・クロマメター（Ｃｈｒｏｍａｍｅｔｅｒ）、例えばモデルＣＲ−４００（ニュージャージー州ラムジーのミノルタ社）を用いて測定されて観察される。器具は、例えばイルミネーションのインターナショナル委員会（ＣＩＥ）によって確立された標準に従って、ハンターＬａｂ値またはＬ＊ａ＊ｂ＊値を測定するようにプログラムされ得る。Ｌ＊ａ＊ｂ＊システムは、Ｌ＊が明るさ軸を表し、ａ＊が赤−緑軸を表し、かつｂ＊が黄−青軸を表す３次元色空間の数値的表現を提供する。Ｌ＊とｂ＊軸は、典型的に歯の白さの測定に最も適用される。白さの増大は、処理の前後または未処理と処理表面のＬ＊、ａ＊とｂ＊値の違いから計算され得る。 
【００３６】
本明細書に用いられる「歯（ｔｏｏｔｈ）」または「歯（ｔｅｅｔｈ）」は自然の哺乳類の歯、義歯、歯板、充填物、キャップ、クラウン、ブリッジ、人工歯根など、および口腔の中で永久にまたは一時的に固定した他の固い表面をもつプロステーシス（ｐｒｏｓｔｈｅｓｉｓ）を意味する。
【００３７】
本明細書中に用いられる範囲は、範囲の中の各値およびすべての値を記載することの短縮形として用いられる。範囲の中のいかなる値も、範囲の終点として選ばれることができる。また、この中のすべての引用文献は、参考として全体が本明細書に導入される。本明細書の定義と引用文献のそれとが矛盾する場合は、本明細書の記載が優先する。
【００３８】
特に明記しない限り、本明細書のいずれかの場所でまたは本明細書に記載される％および量は、重量パーセントに関するものと理解されなければならない。与えられる量は、材料の実際の重さに基づく。
【００３９】
本発明の態様は、以下の実施例でさらに記載される。実施例は単に説明であり、記載および請求項の発明の範囲をどのような方法であれ減縮するものではない。
【実施例】
【００４０】
実施例１
表１（下記）は、本発明の例示組成物の配合を提供する。
【表１】
2015500876.tif 000002
【００４１】
実施例２
本発明の例示的な組成物（配合Ｉ）は、配合Ｉに含まれる過酸化物の量の４０倍を含む同様の配合組成（比較実施例I）と比較される。
【００４２】
表２（下記）は、比較例Ｉの配合を提供する。  
【表２】
2015500876.tif 000003
【００４３】
ホワイトニング有効性は合計8つのボビン・エナメル・ブロック（各々のセルに4つ）を収容するようにデザインされたフロー・セルの１対を用いて測定される。ボビン・エナメル・ブロックは、確立したステイン・プロトコル（インディアナ州、インディアナポリスのインディアナ大学）を使って新たに得られる。初期Ｌ＊、ａ＊およびｂ＊値は 最初のＬ＊、ａ＊およびｂ＊値（ＣＩＥＬＡＢ）に基づくクロマメター（ミノルタＣＲ−３２１）を使って実験の前にできるだけ密接に照合される。Ｌ、ａ、ｂ値は、ボビン・エナメル・ブロックの表面のわずかに異なっている場所で４回測定される。 
【００４４】
人間の口の唾液をシミュレーションするために、３７℃に保持された人工唾液緩衝液を人間の唾液で見つかるレベルに通常唾液に存在する塩類を含むものを調製する。 
【００４５】
ボビン・エナメル・ブロックをフロー・セルに置き、液組成がブラシを使用して均一に適用する。歯の上の流れは、３０分間の０．６ｍｌ／分であった。平均初期および最終クロモメターを読んで、ΔｂおよびΔＬを計算して使用した。 
【表３】
2015500876.tif 000004
【００４６】
表３（上記）で記述されるデータは、本発明の組成物が４０Ｘ以上ホワイトニング薬剤を含んでいる同じように作成された組成物に相当するホワイトニングのレベルを予想外に提供することを証明する。